(57)【要約】【課題】立体感がある塗膜を形成でき、しかもその立体感を維持できる立体模様塗料組成物と、それより形成される立体模様塗膜の提供。【解決手段】多彩模様塗料（Ａ）と、発泡樹脂粉末（Ｂ）とを含有する立体模様塗料組成物、および該立体模様塗料組成物より形成された、立体模様塗膜。【選択図】なし【特許請求の範囲】
【請求項１】
多彩模様塗料（Ａ）と、発泡樹脂粉末（Ｂ）とを含有する、立体模様塗料組成物。
【請求項２】
前記多彩模様塗料（Ａ）が樹脂エマルジョンを含み、該樹脂エマルジョンの固形分１００質量部に対して、前記発泡樹脂粉末（Ｂ）を３〜１００質量部含有し、かつ前記発泡樹脂粉末（Ｂ）の密度が０．０５〜１．０ｇ／ｃｍ３である、請求項１に記載の立体模様塗料組成物。
【請求項３】
請求項１または２に記載の立体模様塗料組成物より形成された、立体模様塗膜。
【発明の詳細な説明】
【技術分野】
【０００１】
本発明は、立体模様塗料組成物とそれより形成される立体模様塗膜に関する。
【背景技術】
【０００２】
建築物などの内外装には、保護や装飾などを目的として塗装が施される場合が多い。特に、多彩模様塗料は一回の塗装で２色以上の多彩かつ不均一で、複雑な模様を有する塗膜を形成できる塗料であり、主に外壁や内壁などの建築物等の塗装に用いられることが多い。
【０００３】
近年では、より多彩なデザインが要求されており、例えば御影石特有のキラメキ感のある御影石調模様を形成できる塗料として、鱗片状顔料を含有する塗料（特許文献１参照）や、下地が透けて見え、複雑な深み感を有する模様を形成できる塗料として、透光性着色粒子を含有する塗料（特許文献２参照）が提案されている。
【０００４】
しかし、特許文献１、２に記載の塗料より形成される塗膜は平面的であり、立体感の表現には限界があった。
そこで、凹凸感のある塗膜を形成できる塗料として、粒径が１００μｍ以上の骨材（例えば硅砂、ガラス、シリカ、アルミナ、タルク、クレーなど）を含有する塗料（特許文献３参照）が提案されている。
【先行技術文献】
【特許文献】
【０００５】
【特許文献１】特開平８−１５１５４１号公報
【特許文献２】特開２００８−４４９９１号公報
【特許文献３】特開２００９−２６３４２５号公報
【発明の概要】
【発明が解決しようとする課題】
【０００６】
しかしながら、特許文献３に記載のように骨材を配合した塗料は、骨材が塗膜表面に露出してしまい、意匠性に劣るものであった。しかも、骨材が塗膜表面から脱落しやすく、塗膜の立体感を維持するのが困難であった。
【０００７】
本発明は、上記事情に鑑みてなされたものであり、立体感がある塗膜を形成でき、しかもその立体感を維持できる立体模様塗料組成物と、それより形成される立体模様塗膜の提供を目的とする。
【課題を解決するための手段】
【０００８】
本発明は以下の態様を有する。
［１］  多彩模様塗料（Ａ）と、発泡樹脂粉末（Ｂ）とを含有する、立体模様塗料組成物。
［２］  前記多彩模様塗料（Ａ）が樹脂エマルジョンを含み、該樹脂エマルジョンの固形分１００質量部に対して、前記発泡樹脂粉末（Ｂ）を３〜１００質量部含有し、かつ前記発泡樹脂粉末（Ｂ）の密度が０．０５〜１．０ｇ／ｃｍ３である、［１］に記載の立体模様塗料組成物。
［３］  ［１］または［２］に記載の立体模様塗料組成物より形成された、立体模様塗膜。
【発明の効果】
【０００９】
本発明の立体模様塗料組成物によれば、立体感がある塗膜を形成でき、しかもその立体感を維持できる。
本発明の立体模様塗膜は立体感があり、しかもその立体感を維持できる。
【発明を実施するための形態】
【００１０】
以下、本発明について詳細に説明する。
［立体模様塗料組成物］
本発明の立体模様塗料組成物は、多彩模様塗料（Ａ）と、発泡樹脂粉末（Ｂ）とを含有する。
【００１１】
＜多彩模様塗料（Ａ）＞
多彩模様塗料（Ａ）としては特に制限されず、建築物などの内外装に用いられる塗料、例えば外壁や内壁の塗装に用いられる塗料を用いることができ、市販品を用いてもよい。  以下、多彩模様塗料（Ａ）の一実施形態例について具体的に説明する。
【００１２】
本実施形態例の多彩模様塗料（Ａ）は、エマルジョン塗料をゲル化膜でカプセル化した着色粒子（以下、単に「着色粒子」という。）を２色以上含む。
前記着色粒子は、エマルジョン塗料を分散媒に分散させることにより得られる。
【００１３】
（エマルジョン塗料）
本発明に使用されるエマルジョン塗料は、樹脂エマルジョンと着色顔料と親水性コロイド形成物質とを含有する。
樹脂エマルジョン：
樹脂エマルジョンとしては、ポリ酢酸ビニル、アクリル樹脂、ポリスチレン、アクリロニトリル、ベオバ（分岐脂肪酸ビニルエステル）、天然又は合成ゴムや、それらの共重合体のエマルジョンなど、一般に市販されている樹脂エマルジョンを使用することができる。中でも、アクリル樹脂が好ましい。
【００１４】
着色顔料：
着色顔料としては、例えば、カーボンブラック、酸化チタン、酸化鉄、クロム酸鉛、カドミウムイエロー、カドミウムレッド等の無機顔料；パール顔料、マイカ顔料、マイカコーティングパール顔料、アルミニウム粉、ステンレス粉等の光輝性顔料；フタロシアニンブルー、フタロシアニングリーン、キナクリドンレッド等の有機顔料などが挙げられる。これら着色顔料は、１種単独で用いてもよいし、２種以上を併用してもよい。
着色顔料の含有量は、多彩模様塗料（Ａ）に含まれる全ての樹脂エマルジョンの固形分１００質量部に対して、０．０１〜５０質量部が好ましく、より好ましくは０．１〜３０質量部である。
【００１５】
親水性コロイド形成物質：
エマルジョン塗料が親水性コロイド形成物質を含有することにより、該親水性コロイド形成物質と後述するゲル化剤とが反応してエマルジョン塗料をカプセル化することができる。
親水性コロイド形成物質としては、例えば、セルロース誘導体；ポリチレンオキサイド；ポリビニルアルコール；カゼイン、デンプン、ガラクトマンノン、グアルゴム、ローカストビーンゴム等の天然高分子などを含有する水溶液が挙げられる。中でもグアルゴムの水溶液が好ましく、水溶液の濃度は０．５〜５質量％が好ましく、より好ましくは１．０〜３質量％である。これら親水性コロイド形成物質は、１種単独で用いてもよいし、２種以上を併用してもよい。
親水性コロイド形成物質の含有量は、多彩模様塗料（Ａ）に含まれる全ての樹脂エマルジョンの固形分１００質量部に対して、０．０５〜５質量部が好ましく、より好ましくは０．１〜３．０質量部である。親水性コロイド形成物質の含有量を上記範囲内とすることにより、安定したゲル化膜が得られる。
【００１６】
任意成分：
エマルジョン塗料には、必要に応じて体質顔料が任意成分として含まれてもよい。
体質顔料としては、カオリン、硫酸バリウム、含水ケイ酸マグネシウム、炭酸カルシウムなどが挙げられる。これら体質顔料は、１種単独で用いてもよいし、２種以上を併用してもよい。
体質顔料の含有量は、エマルジョン塗料１００質量％中、０〜３０質量％が好ましく、より好ましくは０〜２０質量％である。
【００１７】
エマルジョン塗料の調製方法：
エマルジョン塗料は、上記樹脂エマルジョンに親水性コロイド形成物質を加え撹拌混合したものに、着色顔料と水と必要に応じて体質顔料との混合溶液を加えさらに撹拌混合して得られる。
水の含有量は、エマルジョン塗料１００質量％中、４０〜９０質量％が好ましく、より好ましくは５０〜８０質量％である。
【００１８】
（分散媒）
本発明に使用される分散媒は、ゲル化剤を含む水性の分散媒である。
ゲル化剤：
ゲル化剤としては、例えば、マグネシウムモンモリロナイト粘土、ナトリウムペンタクロロフェノール、ホウ酸塩、タンニン酸、乳酸チタン、塩化カルシウムなどを含有する水溶液が挙げられる。中でもホウ酸塩の水溶液が好ましく、水溶液の濃度は０．０５〜１０質量％が好ましく、より好ましくは０．５〜８質量％である。これらゲル化剤は、１種単独で用いてもよいし、２種以上を併用してもよい。
ゲル化剤の含有量は、分散媒１００質量％中、０．０５〜５質量％が好ましく、より好ましくは０．１〜３質量％である。ゲル化剤の含有量を上記範囲内とすることにより、安定したゲル化膜が得られる。
【００１９】
任意成分：
分散媒には、必要に応じて体質顔料や水溶性高分子化合物が任意成分として含まれてもよい。
体質顔料としては、カオリン、硫酸バリウム、含水ケイ酸マグネシウム、炭酸カルシウムなどを含有する分散液が挙げられる。中でも含水ケイ酸マグネシウムの分散液が好ましく、分散液の濃度は０．０５〜２０質量％が好ましく、より好ましくは２〜１０質量％である。これら体質顔料は、１種単独で用いてもよいし、２種以上を併用してもよい。
体質顔料の含有量は、分散媒１００質量％中、０．０５〜１０質量％が好ましく、より好ましくは０．１〜５質量％である。
【００２０】
水溶性高分子化合物としては、ヒドロキシエチルセルロース、カルボキシメチルセルロース、ポリビニルアルコールなどを含有する水溶液が挙げられる。中でもカルボキシメチルセルロースの水溶液が好ましく、水溶液の濃度は０．１〜５質量％が好ましく、より好ましくは０．５〜３質量％である。これら水溶性高分子化合物は、１種単独で用いてもよいし、２種以上を併用してもよい。
水溶性高分子化合物の含有量は、分散媒１００質量％中、０．０５〜３質量％が好ましく、より好ましくは０．１〜２質量％である。
【００２１】
分散媒の調製方法：
分散媒は、ゲル化剤を含む水溶液と、必要に応じて体質顔料を含む分散液、および水溶性高分子化合物を含む水溶液とを撹拌混合したものに、水を加え希釈することにより得られる。
水の含有量は、分散媒１００質量％中、２０〜８０質量％が好ましく、より好ましくは３０〜７０質量％である。
【００２２】
（着色粒子の製造方法）
エマルジョン塗料をゲル化膜でカプセル化した着色粒子は公知の技術で製造できる。具体例として、前記エマルジョン塗料を前記分散媒中に混合し、ディソルバなどの分散機で撹拌しながら細分化して製造する。これにより、エマルジョン塗料に含まれる親水性コロイド形成物質と、分散媒に含まれるゲル化剤とが作用して形成される三次元的網状組織の中にエマルジョン塗料が閉じ込められ、さらに細分化することにより、ゲル化膜でカプセル化した着色粒子が得られる。
なお、詳しくは後述するが、着色粒子を製造する際に以下に説明する発泡樹脂粉末（Ｂ）を配合してもよい。
【００２３】
エマルジョン塗料の配合量は、分散媒１００質量部に対して１００〜５００質量部であることが好ましく、より好ましくは１５０〜４００質量部である。エマルジョン塗料の配合量を上記範囲内とすることにより、形状が均一なカプセル化された着色粒子が得られやすくなる。
エマルジョン塗料をゲル化膜でカプセル化することにより、着色粒子が分散媒中で安定して分散することができる。
【００２４】
＜発泡樹脂粉末（Ｂ）＞
発泡樹脂粉末（Ｂ）は、塗膜に立体感を付与する成分である。
発泡樹脂粉末（Ｂ）は、一般的に衝撃吸収材、断熱材、家庭用スポンジ等に用いられる発泡樹脂を粉砕して粉末状にしたものである。
発泡樹脂に用いられる樹脂としては、例えば、ポリスチレン、高密度ポリエチレン（ＨＤＰＥ）、低密度ポリエチレン（ＬＤＰＥ）、エチレン酢酸ビニル共重合体（ＥＶＡ）、ポリプロピレン、ナイロン、ポリカーボネート等の熱可塑性樹脂や熱可塑性エラストマーの粉末や細粒、ウレタン等の熱硬化性樹脂の全硬化または半硬化の粉末などが挙げられる。これら樹脂は、１種単独で用いてもよいし、２種以上を併用してもよい。
ここで、「高密度ポリエチレン」とは、密度が０．９４２ｇ／ｃｍ３以上であるポリエチレンのことであり、「低密度ポリエチレン」とは、密度が０．９２５ｇ／ｃｍ３以下であるポリエチレンのことである。
なお、ポリエチレンの密度は、ＪＩＳ  Ｋ  ６７６０：１９８１に準拠して測定される値である。
【００２５】
発泡樹脂は、上述した樹脂を注型発泡成形法、溶融発泡成形法、固相発泡成形法などの公知の発泡成形方法により発泡させることで得られる。
このようにして得られた発泡樹脂を、粉砕機で粉砕し、得られた粉砕物を必要に応じて所望の粒子径になるまで分級し、発泡樹脂粉末（Ｂ）を得る。
【００２６】
発泡樹脂粉末（Ｂ）の平均粒子径は、０．５〜３ｍｍであることが好ましく、より好ましくは１〜２．５μｍである。平均粒子径が上記範囲内であれば、塗膜中に埋もれることなく、充分な立体感が得られる。
ここで「平均粒子径」とは、体積基準のメジアン径のことであり、具体的にはレーザー回折式粒度分布測定装置を用いて測定した値である。
【００２７】
発泡樹脂粉末（Ｂ）の密度は０．０５〜１．０ｇ／ｃｍ３であることが好ましい。密度が０．０５ｇ／ｃｍ３以上であれば、塗膜表面に発泡樹脂粉末（Ｂ）のみが浮いてしまうのを抑制でき、意匠性を良好に維持できる。一方、密度が１．０ｇ／ｃｍ３以下であれば、立体模様塗料組成物中で発泡樹脂粉末（Ｂ）が沈降しにくく、立体的な塗膜がより得られやすくなる。
【００２８】
＜他の成分＞
立体模様塗料組成物は、多彩模様塗料（Ａ）および発泡樹脂粉末（Ｂ）以外に、本発明の効果を損なわない範囲でバインダ樹脂や公知の添加剤を含有してもよい。
バインダ樹脂としては、例えばポリ酢酸ビニル、アクリル樹脂、ポリスチレン、アクリロニトリル、ベオバ（分岐脂肪酸ビニルエステル）、天然又は合成ゴムや、それらの共重合体のエマルジョン等の樹脂エマルジョンなどが挙げられる。
添加剤としては、例えば増粘剤、分散剤、消泡剤、防腐剤、レベリング剤などが挙げられる。
なお、これらバインダ樹脂や添加剤は、多彩模様塗料（Ａ）中に含まれていてもよい。
【００２９】
＜立体模様塗料組成物の製造方法＞
立体模様塗料組成物は、例えば以下に示す方法により製造できる。
まず、樹脂エマルジョンに親水性コロイド形成物質および発泡樹脂粉末（Ｂ）を加え撹拌混合したものに、着色顔料と水と必要に応じて体質顔料との混合溶液を加えさらに撹拌混合してエマルジョン塗料を調製する。
別途調製しておいた分散媒中に得られたエマルジョン塗料を混合し、分散機で撹拌しながら細分化して、発泡樹脂粉末（Ｂ）を含有する着色粒子を得る。該着色粒子は、分散媒中に分散した状態で得られる。
得られた着色粒子の分散体を２色以上と、水と、必要に応じてバインダ樹脂や添加剤等とを混合し、発泡樹脂粉末（Ｂ）を含む多彩模様塗料（Ａ）を調製し、これを立体模様塗料組成物として用いる。
【００３０】
なお、発泡樹脂粉末（Ｂ）は、１つの着色粒子のみに含有させてもよいし、複数の着色粒子に含有させてもよい。複数の着色粒子が発泡樹脂粉末（Ｂ）を含有していれば、それぞれの色に立体感を付与できるので、より意匠性に優れた塗膜を形成できる。
【００３１】
発泡樹脂粉末（Ｂ）の配合量（含有量）は、多彩模様塗料（Ａ）に含まれる全ての樹脂エマルジョンの固形分１００質量部に対して、３〜１００質量部であることが好ましく、より好ましくは１０〜７０質量部であり、特に好ましくは３０〜５０質量部である。発泡樹脂粉末（Ｂ）の配合量（含有量）が３質量部以上であれば、立体感のある塗膜が形成されやすくなり、意匠性がより向上する。一方、発泡樹脂粉末（Ｂ）の配合量（含有量）が１００質量部以下であれば、発泡樹脂粉末（Ｂ）が多彩模様塗料（Ａ）によって充分に被覆されるため、塗膜表面に発泡樹脂粉末（Ｂ）が露出しにくくなり、意匠性を良好に維持できる。
【００３２】
＜作用効果＞
以上説明した本発明の立体模様塗料組成物は、発泡樹脂粉末（Ｂ）を含有するので、立体感がある塗膜を形成できる。しかも、発泡樹脂粉末（Ｂ）は多彩模様塗料（Ａ）によって被覆されやすく、塗膜表面に露出しにくい。よって意匠性に優れた塗膜を形成できる。しかも、発泡樹脂粉末（Ｂ）が塗膜表面から脱落しにくく、塗膜の立体感を維持できる。
また、本発明の立体模様塗料組成物は多彩模様塗料（Ａ）を含有するので、不均一で複雑な多彩模様の塗膜を形成でき、意匠性に優れる。
【００３３】
＜他の実施形態＞
本発明の立体模様塗料組成物は、上述したものに限定されない。上述した立体模様塗料組成物に含まれる多彩模様塗料（Ａ）は水系の塗料であるが、多彩模様塗料（Ａ）として有機溶剤系の塗料や水溶性の塗料を含んでいてもよい。ここで、水系の塗料とは、水を溶媒とする塗料のことである。有機溶剤系の塗料とは、有機溶剤を溶媒とする塗料のことである。水溶性の塗料とは、水と水溶性有機溶剤との混合物を溶媒とする塗料のことである。
揮発性有機化合物（ＶＯＣ）が発生しにくく、臭気を抑制できる点で、水系の塗料が好ましい。
【００３４】
また、上述した立体模様塗料組成物の製造方法では、エマルジョン塗料をゲル化膜でカプセル化して着色粒子を製造する際に発泡樹脂粉末（Ｂ）を配合しているが、予め多彩模様塗料（Ａ）を調製しておき、これに発泡樹脂粉末（Ｂ）を添加して立体模様塗料組成物を製造してもよい。また、多彩模様塗料（Ａ）に含まれる着色顔料を製造する際に、発泡樹脂粉末（Ｂ）を添加しておいてもよい。
立体模様塗料組成物中に発泡樹脂粉末（Ｂ）をより均一に分散させることができる点で、エマルジョン塗料をゲル化膜でカプセル化して着色粒子を製造する際に発泡樹脂粉末（Ｂ）を配合することが好ましい。
【００３５】
＜用途＞
本発明の立体模様塗料組成物は、建築物などの内外装に用いられる塗料、例えば外壁や内壁の塗装に用いられる塗料として好適である。
【００３６】
［立体模様塗膜］
本発明の立体模様塗膜は、上述した本発明の立体模様塗料組成物より形成された塗膜である。立体模様塗膜が形成される基材の材質としては、例えば、モルタル、コンクリート、窯業系素材、プラスチック、金属、木材、紙などが挙げられる。
塗装方法については特に制限されず、例えば、刷毛、こて、ローラー、スプレーなどの公知の塗布方法で塗布することができ、常温乾燥または加熱乾燥により塗膜が形成される。
【００３７】
なお、立体模様塗膜は塗装対象物（基材）の表面に設けられるが、塗装対象物上に直接設けられていてもよいし、ベースコート層を介して設けられていてもよい。また、立体模様塗膜には、必要に応じてクリアトップコート層が設けられていてもよいし、立体模様塗膜をトップコート層としてもよい。
【００３８】
＜作用効果＞
本発明の立体模様塗膜は、本発明の立体模様塗料組成物より形成されるので、立体感があり、しかもその立体感を維持できる。また、立体模様塗料組成物には多彩模様塗料（Ａ）が含まれているので、本発明の立体模様塗膜は不均一で複雑な多彩模様の塗膜であり、意匠性に優れる。
【実施例】
【００３９】
以下、本発明を実施例により具体的に説明するが、本発明はこれらに限定されない。なお、例中「部」は「質量部」を、「％」は「質量％」を示す。
【００４０】
＜着色粒子の製造＞
発泡樹脂粉末（Ｂ）として、表１に示す発泡樹脂粉末（Ｂ１）〜（Ｂ５）を用いた。
【００４１】
【表１】
2015071732.tif 000002
【００４２】
表１中の略号は以下の通りである。
・ＥＶＡ：エチレン酢酸ビニル共重合体発泡樹脂
・ウレタン：ウレタン発泡樹脂
【００４３】
（エマルジョン塗料（白１）の調製）
シリコーン変性アクリル樹脂エマルジョン（日本アクリル化学株式会社製、「プライマルＡＣ−３８」、固形分４０％）３８部と、発泡樹脂粉末（Ｂ１）７．６部と、非イオン性グアルゴム誘導体の１．５％水溶液１５．３部（固形分換算で０．２３部）との混合溶液（ａ）を準備した。
別途、着色顔料としてチタン白３部と、アニオン性高分子分散剤（日本アクリル化学株式会社製、「オロタン７３１」）１部と、水１０．６部との混合溶液（ｂ）を準備した。
混合溶液（ａ）に混合溶液（ｂ）を加えて撹拌し、エマルジョン塗料（白１）を得た。配合組成を表２に示す。
【００４４】
（エマルジョン塗料（白２）〜（白７）の調製）
発泡樹脂粉末（Ｂ）の種類と配合量を表２に示すように変更した以外は、エマルジョン塗料（白１）と同様にしてエマルジョン塗料（白２）〜（白７）を調製した。
【００４５】
（エマルジョン塗料（白８）の調製）
発泡樹脂粉末（Ｂ）７．６部を骨材（有限会社竹折砿業所製、平均粒子径１．８ｍｍ）７．６部に変更した以外は、エマルジョン塗料（白１）と同様にしてエマルジョン塗料（白８）を調製した。配合組成を表２に示す。
【００４６】
（エマルジョン塗料（黒１）の調製）
チタン白３部を黒色酸化鉄３部に変更した以外は、エマルジョン塗料（白１）と同様にしてエマルジョン塗料（黒１）を調製した。配合組成を表２に示す。
【００４７】
（エマルジョン塗料（黒２）の調製）
発泡樹脂粉末（Ｂ）７．６部を骨材（有限会社竹折砿業所製、平均粒子径１．８ｍｍ）７．６部に変更し、チタン白３部を黒色酸化鉄３部に変更した以外は、エマルジョン塗料（白１）と同様にしてエマルジョン塗料（黒２）を調製した。配合組成を表２に示す。
【００４８】
【表２】
2015071732.tif 000003
【００４９】
（分散媒の調製）
含水ケイ酸マグネシウムの４％水中分散液２５部（固形分換算で１部）に、重ホウ酸アンモニウムの５％水溶液５部（固形分換算で０．２５部）と、ナトリウムカルボキシメチルセルロースの１％水溶液２５部（固形分換算で０．２５部）を加え撹拌混合した後、水４５部を加えて希釈し、分散媒を得た。
【００５０】
（着色粒子（白１）の製造）
分散媒４０部にエマルジョン塗料（白１）６０部を加え、ディソルバで撹拌し、粒径が１０ｍｍになるまで分散して、発泡樹脂粉末（Ｂ）を含有する着色粒子（白１）を得た。
【００５１】
（着色粒子（白２）〜（白７）、（黒１）の製造）
エマルジョン塗料の種類を表３に示すように変更した以外は、着色粒子（白１）と同様にして発泡樹脂粉末（Ｂ）を含有する着色粒子（白２）〜（白７）、（黒１）を製造した。
【００５２】
（着色粒子（白８）、（黒２）の製造）
エマルジョン塗料の種類を表３に示すように変更した以外は、着色粒子（白１）と同様にして骨材を含有する着色粒子（白８）、（黒２）を製造した。
【００５３】
【表３】
2015071732.tif 000004
【００５４】
［実施例１］
＜立体模様塗料組成物の調製＞
シリコーン変性アクリル樹脂エマルジョン（旭化成ケミカルズ株式会社製、「ポリデュレックスＧ６７０」、固形分４０％）２５部に、着色粒子（白１）３５部と、着色粒子（黒１）３５部と、アルカリ可溶型増粘剤（サンノプコ株式会社製、「ＳＮシックナー６３６」）１部と、２５％アンモニア水０．１部と、水３．９部とを混合し、ディソルバで撹拌して発泡樹脂粉末（Ｂ）を含む多彩模様塗料（Ａ）を調製し、これを立体模様塗料組成物とした。
得られた立体模様塗料組成物中の発泡樹脂粉末（Ｂ）の含有量は、多彩模様塗料（Ａ）に含まれる全ての樹脂エマルジョンの固形分１００部に対して、４０部であった。配合組成を表４に示す。
【００５５】
＜評価＞
先に得られた立体模様塗料組成物を、予め下地としてグレー色の着色塗料が塗布されたスレート板の表面に、塗布量が５００ｇ／ｍ２になるようスプレーにより塗布し、常温（２５℃）で乾燥し、塗膜を形成した。
得られた塗膜は立体感を有していた。また、塗膜の表面を手指で擦っても、発泡樹脂粉末（Ｂ）が脱落することなく、立体感を維持できた。結果を表４に示す。
【００５６】
［実施例２〜７］
着色粒子の種類を表４に示すように変更した以外は、実施例１と同様にして発泡樹脂粉末（Ｂ）を含む多彩模様塗料（Ａ）を調製し、これを立体模様塗料組成物として用い、塗膜を形成した。
得られた塗膜は立体感を有していた。また、塗膜の表面を手指で擦っても、発泡樹脂粉末（Ｂ）が脱落することなく、立体感を維持できた。結果を表４に示す。
【００５７】
［比較例１］
着色粒子（白１）３５部を着色粒子（白８）３５部に変更し、着色粒子（黒１）３５部を着色粒子（黒２）３５部に変更した以外は、実施例１と同様にして骨材を含む多彩模様塗料（Ａ）を調製し、これを立体模様塗料組成物として用い、塗膜を形成した。
得られた塗膜は立体感を有していた。しかし、塗膜の表面を手指で触ったところ骨材が脱落し、立体感を維持できなかった。結果を表４に示す。
【００５８】
【表４】
2015071732.tif 000005
【００５９】
表４中の「発泡樹脂粉末（Ｂ）または骨材の量」とは、多彩模様塗料（Ａ）に含まれる全ての樹脂エマルジョンの固形分１００部に対する発泡樹脂粉末（Ｂ）または骨材の含有量（質量部）のことである。
【００６０】
表４の結果から明らかなように、本発明の立体模様塗料組成物によれば、立体感がある塗膜を形成でき、しかもその立体感を維持できることが示された。